(57)【要約】【課題】従来公知の熱分解法に比して低温領域での実施が可能な１，２−ジクロロエタンの接触分解により、高転化率、高選択率で塩化ビニルを製造でき、装置の小型化或いはプロセスの簡素化を実現し得る塩化ビニルの製造方法を提供する。【解決手段】塩素クラスターモリブデンを脱塩化水素触媒として使用し、該触媒の存在下、２５０乃至５４０℃の反応温度で１，２−ジクロロエタンの脱塩化水素を行うことにより塩化ビニルを製造することを特徴とする。【選択図】なし【特許請求の範囲】
【請求項１】
塩素クラスターモリブデンを脱塩化水素触媒として使用し、該触媒の存在下、２５０乃至５４０℃の反応温度で１，２−ジクロロエタンの脱塩化水素を行うことにより塩化ビニルを製造することを特徴とする塩化ビニルの製造方法。
【請求項２】
塩素クラスターモリブデンを多孔質担体に担持させて脱塩化水素触媒として使用する請求項１に記載の製造方法。
【請求項３】
前記担体として活性炭、アルミナ、チタニア或いはゼオライトを使用する請求項２に記載の製造方法。
【請求項４】
前記反応温度を３００乃至４５０℃として脱塩化水素を行う請求項１乃至３の何れかに記載の製造方法。
【発明の詳細な説明】
【技術分野】
【０００１】
本発明は、１，２−ジクロロエタンを使用し、脱塩化水素により塩化ビニルを製造する方法に関する。
【背景技術】
【０００２】
塩化ビニルは、各種のプラスチック成形品に使用されているポリ塩化ビニルのモノマーであり、工業的に極めて利用価値の高い化合物である。
【０００３】
このような塩化ビニルは、例えば１，２−ジクロロエタンを出発原料として用い、通常１〜５ＭＰａの高圧下で、４５０〜５４０℃程度の高温で１，２−ジクロロエタンを熱分解する方法により製造されている。しかるに、この熱分解法では、ブタジエン、クロロエタン、コーキングなどの分離困難な副生成物の生成を抑制するために、１，２−ジクロロエタンの転化率（分解率）が５０％程度に制限されるという問題がある。１，２−ジクロロエタンの転化率が高くなると、上記のような分離困難な副生成物の生成量が増大してしまうため、その転化率を高めることができないのである。従って、かかる熱分解法では、未反応の１，２−ジクロロエタン量が多く、このため、この製造ラインには、反応器本体以外に、未反応分の回収工程、生成物の分離工程などの煩雑な工程を設ける必要があり、製造時に多大なエネルギーを必要としてしまい、熱分解法に変わる方法が求められているのが現状である。
【０００４】
上記のような熱分解法に代わる方法として、触媒の存在下で１，２−ジクロロエタン（以下、単にＥＤＣと呼ぶことがある）を脱塩化水素反応させることにより塩化ビニルを製造する接触分解法が種々提案されている。
例えば、特許文献１には、Ｈ−Ｙ型あるいはＮａ、Ｃａイオン交換したＹ型ゼオライトと、ＴｉＣｌ４、ＳｂＣｌ５、ＰＣｌ３などのルイス酸との反応生成物からなる触媒を用いてＥＤＣの脱塩化水素を行う接触分解法が提案されている。
また、特許文献２には、上記の触媒として、ＺＳＭ−５、シリカライトなどの珪質ゼオライトからなる合成ゼオライトを用いる接触分解法が提案されている。
特許文献３には、オフレタイト−エリオナイト系ゼオライトまたはＬ型ゼオライトを触媒として用いる接触分解法が提案されている。
特許文献４には、希土類金属塩化物をゼオライトに担持させた触媒を用いる接触分解法が提案されている。
特許文献５には、オフタイト−エリオナイト系ゼオライトとアルカリ金属塩とを混合した触媒を用いる接触分解法が提案されている。
特許文献６には、金属塩化物または金属酸化物を多孔質担体に担持した触媒を用いる接触分解法が提案されている。
特許文献７には、繊維状活性炭を触媒として用いる接触分解法が提案されている。
【０００５】
また、ハロゲンを配位子とする金属クラスターであるハライドクラスターを、１−クロロペンタンの脱ハロゲン化水素触媒として使用する報告もなされている（非特許文献１）。
【０００６】
【特許文献１】特開昭５４−７９２０９号公報
【特許文献２】特開昭５８−１６７５２６号公報
【特許文献３】特開昭６０−２５２４３３号公報
【特許文献４】特開昭６１−３０号公報
【特許文献５】特開平２−２５６６３０号公報
【特許文献６】特開平８−１０３６５７号公報
【特許文献７】特開平９−２４９５９０号公報
【非特許文献１】S．Kamiguchi  etc.，J．Mol，Catal，A，203，(2003)，p．153-163
【発明の開示】
【発明が解決しようとする課題】
【０００７】
上記のような特許文献１〜７で提案されている１，２−ジクロロエタンの接触分解により塩化ビニルを製造する方法は、熱分解法に比して反応温度を大幅に低下することが可能となり、また転化率を高くし、且つブタジエン、クロロエタン、コーキングなどの分離困難な副生成物の生成を抑制でき、このため、製造時に必要なエネルギー量を削減でき、また、従来より工業的に用いられている装置の小型化或いはプロセスの簡素化を実現できることが期待される。
しかしながら、上記のような１，２−ジクロロエタンの接触分解による方法は、転化率及び選択率の何れもが未だ不満足であり、さらに、その向上が求められているばかりか、何れも触媒寿命が著しく不満足であり、工業的には実施されていないのが現状である。
【０００８】
また、非特許文献１に開示されているようなハライドクラスターは、熱に対して安定であり、電子的にも極めて安定であるため、触媒として長期間にわたっての安定使用が可能であるという利点を有するが、脱塩化水素反応に対しての触媒活性が不満足であり、転化率や選択率が低く、副生成物が多く発生する。例えば非特許文献１の１５９頁の表１には、１−クロロペンタンの脱塩化水素触媒として各種のハライドクラスターを用いたときの転換率や選択率が示されており、転換率に関しては６２％程度のものも存在するが、その殆どは１０％以下であり、また、１−ペンテンへの選択率は最大でも５４〜５５％程度であり、著しく低い。このため、１，２−ジクロロエタンの脱塩化水素により塩化ビニルを製造する工程でのハライドクラスターの使用は検討されていない。
【０００９】
従って、本発明の目的は、従来公知の熱分解法に比して低温領域での実施が可能な１，２−ジクロロエタンの接触分解により、高転化率、高選択率で塩化ビニルを製造でき、装置の小型化或いはプロセスの簡素化を実現し得る塩化ビニルの製造方法を提供することにある。
【課題を解決するための手段】
【００１０】
本発明者等は、触媒を用いての１，２−ジクロロエタンの接触分解による塩化ビニルの製造法について鋭意研究した結果、各種のハライドクラスターの中でも特に塩素クラスターモリブデンを脱塩化水素触媒として用いることにより、転化率及び選択率を高め、長期間にわたって安定して効率よく塩化ビニルを製造できるという新規知見を見出し、本発明を完成させるに至った。
【００１１】
即ち、本発明によれば、塩素クラスターモリブデンを脱塩化水素触媒として使用し、該触媒の存在下、２５０乃至５４０℃の反応温度で１，２−ジクロロエタンの脱塩化水素を行うことにより塩化ビニルを製造することを特徴とする塩化ビニルの製造方法が提供される。
【００１２】
本発明の製造方法においては、
（１）塩素クラスターモリブデンを多孔質担体に担持させて脱塩化水素触媒として使用すること、
（２）前記担体として活性炭、アルミナ、チタニア或いはゼオライトを使用すること、
（３）前記反応温度を３００乃至４５０℃として脱塩化水素を行うこと、
が好適である。
【発明の効果】
【００１３】
本発明においては、１，２−ジクロロエタン（ＥＤＣ）の脱塩化水素化触媒として塩素クラスターモリブデンを使用することが重要であり、かかる触媒を用いることにより、低温領域で脱塩素化反応を行うことが可能となり、熱エネルギー的に有利となるばかりか、転化率を高め、未反応のＥＤＣ量を低減させ、しかも反応の選択率を向上させ、炭化物のみならず、ブタジエン、アセチレン、エチレン、クロロエタン等の分離困難な副生成物の生成を有効に抑制でき、原料の分離回収や精製などに要する負荷を著しく軽減でき、しかも、触媒寿命が長く、長期間にわたって安定に塩化ビニルを製造でき、工業的実施に極めて有利である。
【発明を実施するための最良の形態】
【００１４】
本発明の製造方法は、１，２−ジクロロエタン（ＥＤＣ）を出発原料とし、このＥＤＣのガスを所定温度で触媒である塩素クラスターモリブデンと接触させ、脱塩化水素反応によって塩化ビニルを生成せしめるものであり、この反応は、下記式で表される。尚、式中、塩素クラスターモリブデンは、Ｍｏクラスターと表記した。
【化１】
2009107969.tif 000002
【００１５】
本発明において、脱塩化水素触媒として用いる塩素クラスターモリブデンは、Ｍｏ原子により形成された正八面体骨格にＣｌ原子が配位したものであり、配位したＣｌ原子の一部が水に置き換わったものであり、例えば下記一般式（I）又は（II）で表される。
［Ｍｏ６Ｃｌ１４］［Ｈ３Ｏ］    …(I)
［Ｍｏ６Ｃｌ１２（Ｈ２Ｏ）ｎ］    …(II)
【００１６】
即ち、上記の塩素クラスターモリブデンでは、塩素原子がモリブデン骨格の外側にゆるく配位した形で存在しており、所定温度に加熱することにより、この塩素原子が脱離し、このクラスター中に空いた配位サイトが形成される。この空いたサイトにＥＤＣの塩素原子が配位し、この結果、ＥＤＣの脱塩化水素反応が促進され、転化率や選択率の向上がもたらされる。
【００１７】
本発明では、各種の金属クラスターの中でも塩素クラスターモリブデンを用いることが重要であり、他のクラスターを用いた場合には、本発明のような転化率及び選択率の向上はもたらされない。例えば、後述する実施例及び比較例の実験結果を示す表１から理解されるように、ニオブに塩素原子が配位したクラスターでは、ＥＤＣの転化率は４１．５％であり、塩化ビニル（ＶＣＭ）への選択率は、６５．３％であるが（比較例３）、本発明にしたがって塩素クラスターモリブデンを用いた場合には、ＥＤＣの転化率は約６０％以上であり、塩化ビニルへの選択率は、約９６％以上であり、著しく高い。また、レニウム（Ｒｅ）に塩素原子が配位したクラスターでは、ＥＤＣの転化率は、８５．０％と極めて高いが、塩化ビニルへの選択率は、６７．５％とかなり低い。
【００１８】
このように、本発明においては、塩素クラスターモリブデンを脱塩化水素触媒として使用することにより、ＥＤＣの転化率を高め、且つ塩化ビニルへの選択率を著しく向上できるのであるが、このような塩素クラスターモリブデンを脱塩化水素触媒としての機能は、他の金属原子に塩素原子が配位したクラスターには認められず、また、ＥＤＣ（１，２−ジクロロエタン）の脱塩化水素に際して選択的に発揮されるのであり、他のハロゲン化炭化水素からの脱塩化水素では発揮されない。即ち、前述した非特許文献１にも示されているように、１−クロロペンタンのようなハロゲン化炭化水素に塩素クラスターモリブデンを適用した場合には、転化率や選択率は低く、未反応物や副生成物が多く発生してしまう。この理由は明確に解明されていないが、おそらく、前述したクラスターからの塩素原子の離脱により生じた空位のサイトに炭化水素に結合した塩素原子が再配位するという現象は、塩素原子が結合している炭化水素分子や及びクラスターの骨格を形成している金属原子の大きさに影響され、塩素クラスターモリブデンと１，２−ジクロロエタンとの組み合わせが、塩素原子の再配位に最もマッチングしているためではないかと思われる。
【００１９】
上記のような触媒を用いてのＥＤＣの脱塩化水素反応は、例えば該触媒を充填したステンレス製等の反応器に原料であるＥＤＣのガスを連続的に供給する固定床流通方式で実施される。
【００２０】
上記反応に際しては、反応温度を、２５０〜５００℃、特に３００〜４５０℃の範囲に設定される。反応温度が上記範囲よりも低いと、ＥＤＣの転化率が低く、収率が低下してしまい、また、未反応のＥＤＣの回収等に要する負荷が大きくなり、工業的実施には不適当である。さらに、反応温度が上記範囲よりも高いと、ＥＤＣの転化率は向上しても、アセチレン、炭化物、エチレン、クロロエタンなどの副生成物量が増大し、塩化ビニルの選択率が低下してしまい、収率の低下や精製に要する負荷が大きくなり、やはり工業的実施には不適当となってしまうばかりか、触媒寿命も低下し、頻繁に触媒の交換などが必要となってしまうという問題も生じる。
【００２１】
本発明においては、触媒が充填された反応器をヒーター等により前述した所定温度範囲に加熱しておくが、この反応器の上流側に予熱器を配置し、この予熱器を介してＥＤＣガスを反応器中に連続的に供給することが好適である。即ち、反応器中に供給するＥＤＣガスを、反応器に充填する前に予め適当な温度に加熱しておくことにより、反応速度を高め、ＥＤＣガスの供給速度を速くし、生産性を高めることができる。尚、ＥＤＣガスの供給速度は、反応器の大きさ（触媒層の長さ）などに応じて、反応が完結するに十分な時間、ＥＤＣが触媒と接触し得るように設定される。
【００２２】
反応に際しての圧力は、特に制限されるものではないが、塩化ビニルへの選択性を向上させるためには常圧〜３ＭＰａＧの範囲とすることが好適である。
【００２３】
また、塩素モリブデンクラスターは、固体の粉末として、それ単独で触媒として使用することもできるが、多孔質担体に保持して触媒として使用することが、その取り扱い性、コスト等の点で好適である。このような多孔質担体としては、脱塩素化反応に悪影響を与えず、ＥＤＣガスの通過を許容し得るような適度な大きさの粒子とすることが可能なものであれば特に制限されないが、一般には、例えばＢＥＴ比表面積が３５０ｇ／ｍ２以上の比表面積を有する、活性炭、アルミナ、チタニア、シリカ、各種のゼオライト（例えばＡ型ゼオライト）などが好適に使用することができ、塩素モリブデンクラスターとの親和性が高く、これをしっかりと担持することができ、しかも比表面積の大きなものが安価に得られるという観点から活性炭が最も好適である。また、活性炭は、それ自体で脱塩化水素触媒としての機能が高く、活性炭に塩素モリブデンクラスターを担持して使用することにより、ＥＤＣの転化率や塩化ビニルへの選択率を最も高めることができる。
【００２４】
尚、塩素モリブデンクラスターの多孔質担体への担持は、例えば塩素モリブデンクラスターを有機溶媒に懸濁分散させた液或いは塩素モリブデンクラスターの塩酸溶液に、多孔質担体を浸漬した後、乾燥することにより容易に行うことができる。また、塩素モリブデンクラスターを上記の担体に担持して使用する場合、その担持量は、一般に、多孔質担体当り、０．０１〜２０質量％、特に０．０１〜５質量％の範囲が好ましい。
【００２５】
上記の反応器から連続的に排出される反応ガスは、一旦、−１０℃に冷却された反応液トラップ槽に導入され、未反応のＥＤＣを液化凝縮し回収した後、脱塩化水素反応により生成した塩化水素をＮａＯＨ水溶液等が貯留された除外トラップ槽に導入し除去した後に、それ自体公知の精製工程に導入され、蒸留等により、副生成物が分離され、目的とする塩化ビニルが得られる。
【実施例】
【００２６】
以下に、本発明を実施例及び比較例をもって詳しく説明するが、本発明はこれらの実施例のみに限定されるものではない。
【００２７】
以下の実施例及び比較例の脱塩化水素反応による１，２−ジクロロエタン（ＥＤＣ）の転化率及び塩化ビニルへの選択率は、下記の式により算出した。
転化率（モル％）
＝（供給EDC（モル）−未反応EDC（モル））／供給EDC（モル）×１００選択率（モル％）
＝塩化ビニル（モル）／（供給EDC（モル）−未反応EDC（モル））×１００
【００２８】
また、以下の実施例及び比較例では、図１に固定床流通反応装置を使用し、次のようにしてＥＤＣの脱塩化水素反応を実施した。
【００２９】
先ず、この固定床流通反応装置では、内径７．１ｍｍ×長さ３００ｍｍのステンレス製の管からなる反応器５が配置され、この反応器５内に脱塩化水素触媒が充填されており、反応器５の外側には電気ヒーター４が配設されている。また、反応器５の上流側には、外部にヒーター２が取り付けられた内径２．２ｍｍ×長さ２０００ｍｍのステンレス製の管からなる予熱器３が配置されており、定量ポンプ１によりＥＤＣが予熱器３に供給され、気化・予熱されたＥＤＣが反応器５中に連続的に供給されるようになっている。また、定量ポンプ１と予熱器３の間の配管には、窒素供給口７が設けられており、流量コントローラ６を介して所定量の窒素ガスが供給されるようになっている。さらに、反応器５の下流側には、反応液トラップ１３及び除外トラップ１４が配置されており、反応器５から連続的に排出される反応ガスは、反応液トラップ１３及び除外トラップ１４を介して、生成した塩化ビニルと共に回収されるようになっている。
【００３０】
尚、予熱器３及び反応器５内でのガス温度を所定温度に調整するために、それぞれ、温度センサー１２，１３が設けられ、反応器５の入り口側には、圧力センサー１１が設けられ、反応器５内の圧力を検知し得るようになっている。また、また、反応器５の入り口側及び出口側には、それぞれ、サンプリング口９、８が設けられている。
【００３１】
各実施例及び比較例においては、各例で調製された触媒を１０ｍｌ充填し、次いで、予熱器を１９０℃、反応器を４００℃の条件下、マスフローコントローラー（６）を用いて１００ｍｌ／ｍｉｎの量に調節した窒素ガスを窒素供給口（７）から１時間連続的に供給し、触媒の前処理を行った。
【００３２】
次いで、窒素ガスの供給を停止し、予熱器３及び反応器５の温度をそのままの状態に維持し、定量ポンプ１から０．３ｍｌ／ｍｉｎの量でＥＤＣを反応器５内に連続的に供給してＥＤＣの脱塩化水素反応を行った。
【００３３】
反応により得られた生成物は、反応器５の出口に取り付けたサンプリング口８より反応後のガスを捕集し、ガスクロマトグラフィーにより分析し、ＥＤＣの転化率、塩化ビニルへの選択率を求め、また、副生物の種類及び選択率を求めた。
尚、各例においては、反応器５の入口に取り付けたサンプリング口９より反応器５へ供給されるガスを捕集し、ガスクロマトグラフィーで分析して、予熱器３内で供給ＥＤＣの脱塩化水素反応が生じていないことを確認した。
【００３４】
また、上記のような脱塩化水素反応は連続して１０時間継続させ、その間３０分間隔で生成物の分析を行い、転化率、選択率を求めたところ、ＥＤＣ転化率の経時変化から、反応開始後約２時間経過後はＥＤＣ転化率がほぼ一定となり、定常状態になっていると考えられたため、各実施例及び比較例の実験結果としては、反応開始から８時間後の転化率、選択率をもってこの触媒での転化率、選択率として、表１に示した。
【００３５】
＜実施例１＞
塩化モリブデン（V）５０．０ｇとモリブデン１５０．０ｇを固体の状態でよく混合し、窒素気流中、石英製反応器内で６００℃に加熱して８時間反応させ、反応混合物から未反応のモリブデンを除き、さらに２０％塩酸で再結晶することにより、塩素クラスターモリブデンを収率５２．３％で調製した。
この塩素クラスターモリブデンは、下記式で表される。
（Ｈ３Ｏ）２［（Ｍｏ６Ｃｌ８）Ｃｌ６］・６Ｈ２Ｏ
【００３６】
この塩素クラスターモリブデン０．５ｇを、２５%塩酸１５０ｍｌに溶解させた溶液に多孔質担体として活性炭（ＢＥＴ比表面積；１１００ｇ／ｍ２）９９．５ｇを加え、緩やかに１２時間攪拌しながら塩素クラスターモリブデンを含浸させた。このようにして活性炭に担持された塩素クラスターモリブデンを取り出し、１１０℃で１２時間乾燥させ、塩素クラスターモリブデンが担持された脱塩化水素触媒（触媒Ａ）を調製した。
上記の触媒Ａを、前記で示したように反応器５内に充填し、ＥＤＣを供給しての脱塩化水素を行い、ＥＤＣの転化率及び塩化ビニル（ＶＣＭ）への選択率等を求め、その結果を表１に示した。
尚、表１において、塩素クラスターモリブデンはＭｏクラスターとして示した。
【００３７】
＜実施例２＞
多孔質担体を活性炭に代えてアルミナ（ＢＥＴ比表面積；４２０ｇ／ｍ２）を用いた以外は実施例１と同様にして、塩素クラスターモリブデンが担持された脱塩化水素触媒（触媒Ｂ）を調製し、この触媒Ｂを用いた以外は実施例１と同様にして脱塩化水素反応を行い、転化率、選択率等を求め、その結果を表１に示した。
【００３８】
＜実施例３＞
多孔質担体を活性炭に代えてチタニア（ＢＥＴ比表面積；４８０ｇ／ｍ２）を用いた以外は実施例１と同様にして、塩素クラスターモリブデンが担持された脱塩化水素触媒（触媒Ｃ）を調製し、この触媒Ｃを用いた以外は実施例１と同様にして脱塩化水素反応を行い、転化率、選択率等を求め、その結果を表１に示した。
【００３９】
＜実施例４＞
多孔質担体を活性炭に代えてＡ型ゼオライト（ＢＥＴ比表面積；５５０ｇ／ｍ２）を用いた以外は実施例１と同様にして、塩素クラスターモリブデンが担持された脱塩化水素触媒（触媒Ｄ）を調製し、この触媒Ｄを用いた以外は実施例１と同様にして脱塩化水素反応を行い、転化率、選択率等を求め、その結果を表１に示した。
【００４０】
＜実施例５＞
多孔質担体を活性炭に代えてシリカ（ＢＥＴ比表面積；４００ｇ／ｍ２）を用いた以外は実施例１と同様にして、塩素クラスターモリブデンが担持された脱塩化水素触媒（触媒Ｅ）を調製し、この触媒Ｅを用いた以外は実施例１と同様にして脱塩化水素反応を行い、転化率、選択率等を求め、その結果を表１に示した。
【００４１】
＜比較例１（ブランク試験）＞
反応器５内に触媒を充填せず、触媒を使用しないで実施例１と同様にして脱塩化水素反応を行い、転化率、選択率等を求め、その結果を表１に示した。
【００４２】
＜比較例２＞
塩素クラスターモリブデンを使用せず、塩素クラスターモリブデンの担持に使用した活性炭のみを触媒として用いた以外は実施例１と同様にして脱塩化水素反応を行い、転化率、選択率等を求め、その結果を表１に示した。
【００４３】
＜比較例３＞
塩化ニオブ（V）５．０ｇ、ニオブ８．０ｇ、塩化ナトリウム１．６ｇを固体の状態でよく混合し、窒素気流中、石英製反応器内で８５０℃に加熱して１８時間反応させ、反応混合物から未反応のニオブを除き、さらに２０％塩酸で再結晶することにより、塩素クラスターニオブを調製した（収率４５．０％）。
この塩素クラスターニオブは下記式で表される。
（Ｈ３Ｏ）２［（Ｎｂ６Ｃｌ１２）Ｃｌ２（Ｈ２Ｏ）４］・４Ｈ２Ｏ
【００４４】
上記の塩素クラスターニオブを用いた以外は実施例１と同様にして触媒Ｆを調製し、この触媒Ｆを用いた以外は実施例１と同様にして脱塩化水素反応を行い、転化率、選択率等を求め、その結果を表１に示した。
尚、表１において、塩素クラスターニオブは、Ｎｂクラスターとして示した。
【００４５】
＜比較例４＞
塩素クラスターモリブデンに代えて市販の塩素クラスターレニウム（Ｒｅ３Ｃｌ９）を用いた以外は実施例１と同様にして触媒Ｇを調製し、この触媒Ｇを用いた以外は実施例１と同様にして脱塩化水素反応を行い、転化率、選択率等を求め、その結果を表１に示した。
尚、表１において、塩素クラスターレニウムは、Ｒｅクラスターとして示した。
【００４６】
＜比較例５＞
塩素クラスターモリブデンに代えて塩化鉄（III）を用い、塩化鉄（III）が活性炭に担持された触媒Ｈを実施例１と同様にして調製し、この触媒Ｈを用いた以外は実施例１と同様にして脱塩化水素反応を行い、転化率、選択率等を求め、その結果を表１に示した。
【００４７】
＜比較例６＞
塩化鉄（III）に代えて酸化鉄(III)を活性炭に担持させた以外は、比較例５と同様にして触媒Iを調製し、この触媒Iを用いた以外は実施例１と同様にして脱塩化水素反応を行い、転化率、選択率等を求め、その結果を表１に示した。
【００４８】
【表１】
2009107969.tif 000003
【図面の簡単な説明】
【００４９】
【図１】本明細書の実施例および比較例で用いた固定床流通反応装置の説明図である。
【符号の説明】
【００５０】
１：定量ポンプ
２：予熱器用ヒーター
３：予熱器
４：反応器用ヒーター
５：反応器
６：マスフローコントローラー
７：窒素供給口
８：出口サンプリング口
９：入口サンプリング口
１０：温度センサー
１１：圧力センサー
１２：温度センサー
１３：反応液用トラップ
１４：除害トラップ
【図１】
2009107969.tif 000004